(57)【要約】【課題】  金属箔製セパレータの製造時の割れ又は破断のない薄手化したエアフィルタ用金属製セパレータ及びその製造方法を提供することを目的とする。【解決手段】  金属箔に波付加工を施したエアフィルタ用金属箔製セパレータにおいて、前記金属箔の両端部は、はぜ折りされ、前記はぜ折り部の少なくとも外表面側に整形油が付着していることを特徴とする。【選択図】  図２
2005103472.tif 000002
【特許請求の範囲】
【請求項１】
金属箔に波付加工を施したエアフィルタ用金属箔製セパレータにおいて、前記金属箔の両端部は、はぜ折りされ、前記はぜ折り部の少なくとも外表面側に整形油が付着していることを特徴とするエアフィルタ用金属箔製セパレータ。
【請求項２】
前記金属箔がはぜ折りされ内側となる面全体に、前記整形油が付着していることを特徴とする請求項１に記載のエアフィルタ用金属箔製セパレータ。
【請求項３】
金属箔の両端部をはぜ折りし、少なくとも、前記はぜ折り部の外表面側に整形油を塗布し、波付加工することを特徴とするエアフィルタ用金属箔製セパレータの製造方法。
【発明の詳細な説明】
【技術分野】
【０００１】
本発明は、ジグザグ状に折り畳まれたろ材間に挿入してろ材間隔を保持するために使用されるエアフィルタ用金属製セパレータに関する。
【背景技術】
【０００２】
従来、エアフィルタ用セパレータの材質としては、ポリエステル樹脂等の合成繊維製のもの、アスベスト繊維等の無機繊維製のもの、アルミニウム箔、ステンンレス箔、アルミニウム合金箔等の金属箔製のものが使用されている。特に、最近のエアフィルタは、圧力損失化を少なくするために、ジグザグ状に折り畳まれたろ材の間隔を狭くする必要性があることから、セパレータ材料の薄手化が進み、アルミニウム箔、ステンレス箔、アルミニウム合金箔等の金属箔製セパレータが一般的に使用されている。
これらの金属箔製セパレータは、一対の歯面を成型ロールを互いに噛み合わせることにより波付加工され、その後、両端部がはぜ折りされることにより、セパレータの外観性を高めるとともに、変形防止等の強度向上が図られている。
しかしながら、前記金属箔製セパレータの折り目の両端部に位置するはぜ折り部は、はぜ折り部以外の部分よりも金属箔の厚さが倍となるため、成型ロールの歯先と歯元とがかみ合う際に、歯先が金属箔にくい込み、歯と金属箔との間ですべりが抑えられ、金属箔製のセパレータに割れ又は破断が生じるという問題があった。
【発明の開示】
【発明が解決しようとする課題】
【０００３】
そこで、上記課題を解決すべく、本発明は、金属箔製セパレータの製造時の割れ又は破断のない薄手化したエアフィルタ用金属製セパレータ及びその製造方法を提供することを目的とする。
【課題を解決するための手段】
【０００４】
本発明のエアフィルタ用金属箔製セパレータは、前記課題を達成するべく、請求項１に記載の通り、金属箔に波付加工を施したエアフィルタ用金属箔製セパレータにおいて、前記金属箔の両端部は、はぜ折りされ、前記はぜ折り部の少なくとも外表面側に整形油が付着していることを特徴とする。
また、請求項２に記載のエアフィルタ用金属箔製セパレータは、請求項１に記載のエアフィルタ用金属箔製セパレータにおいて、前記金属箔がはぜ折りされ内側となる面全体に、前記整形油が付着していることを特徴とする。
また、本発明のエアフィルタ用金属箔製セパレータの製造方法は、請求項３に記載の通り、金属箔の両端部をはぜ折りし、少なくとも、前記はぜ折り部の外表面側に整形油を塗布し、波付加工することを特徴とする。
【発明の効果】
【０００５】
本発明のエアフィルタ用金属箔製セパレータによれば、セパレータの厚さが６０μｍ以下の薄手にもかわらず、はぜ折り部によりセパレータの端面がきれいに仕上がり、また、変形しない強度が確保できる。
また、本発明のエアフィルタ用金属箔製セパレータの製造方法によれば、はぜ折り部で発生する割れ、或いは、破断を、はぜ折り部の外表面側に整形油を塗布することで、成型ロールの歯先が金属箔にくい込んだとしても、歯と金属箔の間ですべりが生じて防止できる。
【発明を実施するための最良の形態】
【０００６】
上記本発明に使用されるエアフィルタ用金属箔製セパレータの材質は、特に制限されるものではないが、例えば、アルミニウム箔、ステンレス箔、アルミニウム合金箔等の金属箔を使用することができる。また、金属箔の波形芯材の両面に合成樹脂を被覆したラミネートのものも使用することができる。
また、金属箔の厚さについても、特に制限はないが、３０μｍ〜６０μｍであることが好ましい。３０μｍ未満では極薄となり金属箔だけでは整形による保持強度得られないためである。また、６０μｍ超では圧力損失が大きくなるために、低圧力損失のエアフィルタを製作することができないからである。
【０００７】
本発明の整形油の材質は、特に制限するものではないが、その一例として、プロセスオイル、流動パラフィン、シリコーンオイル、高級脂肪酸トリグリセライド等を使用することができる。
前記整形油の金属箔への塗布量は、０．１ｇ／ｍ2〜３．０ｇ／ｍ2であることが好ましい。０．１ｇ／ｍ2未満では割れあるいは破断の防止効果が得られない問題があり、また、３．０ｇ／ｍ2超では発ガスの原因となる有機物質を増やしてしまうおそれがあるからである
【０００８】
また、整形油を金属箔へ塗布する方法としては、金属箔の両端部をはぜ折りしてから整形油を塗布することができるものであれば特に制限するものではない。その一例として、スプレーによる塗布、或いは、両面に塗布する場合には金属箔の両端部をそれぞれ整形油に浸漬するようにしてもよいが、金属箔に整形油を塗布し、その後、波付するという一連の工程とするためには、整形油を含浸したロールコーター等を使用することが好ましい。
また、整形油の塗布する範囲については、金属箔のはぜ折り部の外表面側のみ、或いは、金属箔のはぜ折り部側の平板状部分も含めて一面に塗布する等、その広狭は制限するものではないが、はぜ折り部の外表面側のみに塗布すれば、発ガスの原因となる有機物質を最小限に留めることができる。
【０００９】
また、前記はぜ折り方法としては、金属箔の端部にガイドを当てて、端部の一部を折り返して、折り返し部を金属箔の平板状の部分に重ねることができる方法であれば、特に制限されるものではない。尚、本発明においてはぜ折り部とは、金属箔の平板部からはぜ折りにより折り返された部分をいうものとする。その外表面側とは、折り返して金属箔の平板状の部分に当接しない側をいうものとする。
【実施例】
【００１０】
以下、本発明の一実施例を図面に基づいて具体的に説明するが、本発明は、以下に説明する実施例によって制限されるものではない。
図１は、エアフィルタ用金属箔製セパレータの製造工程を説明するためのものであり、（ａ）は製造工程全体の側面図、（ｂ）は同平面図を示すものである。  図中１で示されるものは平板状金属箔、２は上側歯車ロール、３は下側歯車ロール、４はロールコーター、５ははぜ折り機、６は整形油塗布部、７は裁断用カッターを示すものである。
【００１１】
図１に示されるように、厚さ３５μｍ、巾２７５ｍｍの長尺のアルミニウム製の平板状金属箔１の左右両端部を、はぜ折り機５により、巾５ｍｍではぜ折りする。その後、ロールコーター４により、左右両端部のはぜ折り部の外表面側１ａ'に巾５ｍｍで、整形油を０．５ｇ／ｍ2の割合で塗布（６）する。そして、はぜ折りされた平板状金属箔１を上部歯車ロール２と上部歯車ロール３間を通過させて、ピッチ巾８ｍｍ、高さ７ｍｍの波付をする。そして、裁断用カッター７で長さ５７０ｍｍの間隔で裁断して、本発明のエアフィルタ用金属箔製セパレータ１０を得るようにした。
得られた金属箔製セパレータ１０は、はぜ折り部１ａ'及び平板状部分１ｂの折り目において割れ、或いは、破断は発生しなかった。
【００１２】
上記実施例では、図１のＡ−Ａ断面図を図２に示すように、平板状金属箔１の左右両端部のはぜ折り部１ａの外面側１ａ’のみに整形油を塗布するようにしたが、例えば、特開６４−８５１０９号公報に開示されるような、左右両端部において波付高さ及びピッチ幅の異なる傾斜セパレータを作製する場合には、図３に示すように、平板状金属箔１のはぜ折り部１ａの外表面側１ａ’だけでなく、平板状部１ｂ全体に塗布するようにしてもよい。
【図面の簡単な説明】
【００１３】
【図１】（ａ）エアフィルタ用金属箔製セパレータの一実施例の製造工程全体の側面図（ｂ）同平面図
【図２】図１（ｂ）のＡ−Ａ線断面図
【図３】整形油塗布範囲を変更した例を示す図１（ｂ）のＡ−Ａ線断面図
【符号の説明】
【００１４】
１    平板状金属箔
１ａ  平板状金属箔のはぜ折り部
１ａ' 平板状金属箔のはぜ折り部内面
１ｂ  平板状金属箔の平板状部分
２    上部歯車ロール
３    下部歯車ロール
４    整形油ロールコーター
５    はぜ折り機
６    整形油塗布部
７    裁断用カッター
１０    セパレータ
【図１】
2005103472.tif 000003
【図２】
2005103472.tif 000004
【図３】
2005103472.tif 000005